Matelas de fibres végétales caractérisé en ce qu’il comporte des fibres de bois (2) issues de plantes ligneuses et solidarisées les unes avec les autres au moyen de fibres thermoliantes (3), les fibres thermoliantes (3) présentant un décitex inférieur ou égal à 1,7 dtex. Matelas de fibres végétales (1) selon la revendication précédente, caractérisé en ce que les fibres thermoliantes (3) présentent un décitex inférieur ou égal à 1,5 dtex. Matelas de fibres végétales (1) selon l’une quelconque des revendications précédentes, caractérisé en ce que les fibres de bois (2) sont issues de plantes ligneuses résineuses. Matelas de fibres végétales (1) selon l’une quelconque des revendications précédentes, caractérisé en ce qu’il comprend au moins 50% de fibres de bois issues de plantes ligneuses. Matelas de fibres végétales (1) selon l’une quelconque des revendications précédentes, caractérisé en ce qu’il comprend des fibres adjuvantes issues de l’agriculture. Matelas de fibres végétales (1) selon la revendication précédente, caractérisé en ce qu’il comprend au moins 80% de fibres de bois (2) et au plus 20% de fibres adjuvantes. Matelas de fibres végétales (1) selon l’une quelconque des revendications précédentes, caractérisé en ce qu’il comprend au plus 10% de fibres thermoliantes (3). Matelas de fibres végétales (1) selon la revendication précédente, caractérisé en ce qu’il comprend entre 2% et 5% de fibres thermoliantes (3). Matelas de fibres végétales (1) selon l’une quelconque des revendications précédentes, caractérisé en ce que les fibres de bois (2) issues de plantes ligneuses présentent une teneur en cellulose comprise entre 30 et 60kg.100kg -1 de matière sèche et une teneur en lignine comprise entre 18 et 30kg.100kg -1 de matière sèche. Matelas de fibres végétales (1) selon la revendication précédente, caractérisé en ce que les fibres de bois (2) issues de plantes ligneuses ont une teneur en cellulose comprise entre 41,2 et 56,4kg.100kg -1 de matière sèche et en lignine comprise entre 23,7 et 28,1kg.100kg -1 de matière sèche. Matelas de fibres végétales selon l’une quelconque des revendications précédentes, caractérisé en ce qu’au moins 70% des fibres de bois présentent un diamètre inférieur ou égal à 100µm. Matelas de fibres végétales (1) selon la revendication précédente, caractérisé en ce qu’au moins 60% des fibres de bois (2) présentent un diamètre inférieur à 70µm. Matelas de fibres végétales (1) selon l’une quelconque des revendications précédentes, caractérisé en ce qu’au moins 45% des fibres de bois (2) présentent un diamètre inférieur à 50µm. Matelas de fibres végétales (1) selon l’une quelconque des revendications précédentes, caractérisé en ce qu’au moins 60% des fibres de bois (2) présentent un diamètre compris entre 30µm et 70µm. Matelas de fibres végétales (1) selon l’une quelconque des revendications précédentes, caractérisé en ce qu’au moins 85% des fibres de bois présentent une longueur inférieure ou égale à 5000µm. Matelas de fibres végétales (1) selon l’une quelconque des revendications précédentes, caractérisé en ce qu’au moins 40% des fibres de bois (2) présentent une longueur inférieure à 2000 µm. Matelas de fibres végétales (1) selon l'une quelconque des revendications précédentes, caractérisé en ce qu’il présente une épaisseur supérieure à 20 mm. Matelas de fibres végétales (1) selon la revendication précédente, caractérisé en ce qu’il présente une épaisseur d’au moins 40 mm. Matelas de fibres végétales (1) selon l'une quelconque des revendications précédentes, caractérisé en ce qu’il présente une densité volumique comprise entre 20kg.m -3 et 80kg.m -3 . Matelas de fibres végétales (1) selon l'une quelconque des revendications précédentes, caractérisé en ce que les fibres thermoliantes (3) présentent une longueur inférieure ou égale à 6mm. Matelas de fibres végétales (1) selon l’une quelconque des revendications précédentes, caractérisé en ce que les fibres thermoliantes (3) comprennent au moins du polyéthylène. Matelas de fibres végétales (1) selon l’une quelconque des revendications précédentes, caractérisé en ce qu’il présente une conductivité thermique inférieure ou égale à 37 mW/m/K à 10°C.